(57)【要約】      （修正有）【課題】封止材からの表面保護材の剥離を長期間に亘って抑制することができる太陽電池モジュール用プライマー及びこのプライマーを使用して作製された太陽電池モジュールを提供する。【解決手段】太陽電池モジュール１は、太陽電池セル２と、太陽電池セル２の周囲を被覆する封止材３と、太陽電池セル２の受光面側に積層された接着材４と、接着材４上に積層された表面保護材６とを有している。接着材４と表面保護材６との間には、両者が混在している混合層５が形成されている。接着材４は、プライマー硬化物で構成され、プライマーは、重合性エステル４０〜９５質量部と、接着促進剤５〜６０質量部と、重合開始剤とが含まれている。【選択図】図１
2019029408.tif 000002
【特許請求の範囲】
【請求項１】
アクリロイル基及びメタクリロイル基のうち少なくとも一方を備えた重合性エステル４０〜９５質量部と、
アクリル樹脂またはメタクリル樹脂に対する接着性を向上可能な官能基と、アルコキシシリル基とを備えた接着促進剤５〜６０質量部と、
上記重合性エステルの重合反応を開始させる重合開始剤と、を含んでおり、
上記重合性エステルと上記接着促進剤との合計を１００質量部とした場合に、上記重合開始剤の含有量が０．１〜１０質量部である、
太陽電池モジュール用プライマー。
【請求項２】
上記接着促進剤は、上記官能基として、アクリロイル基及びメタクリロイル基のうち少なくとも一方を有している、請求項１に記載の太陽電池モジュール用プライマー。
【請求項３】
受光面を備えた太陽電池セルと、
シランカップリング剤を含む透明樹脂からなり、上記太陽電池セルの周囲を被覆する封止材と、
請求項１または２に記載の太陽電池モジュール用プライマーの硬化物からなり、上記封止材における、上記太陽電池セルの受光面側に積層された接着材と、
透明樹脂からなり、上記接着材上に積層された表面保護材と、を有し、
上記接着材と上記表面保護材との間に、両者が混在している混合層が形成されている、太陽電池モジュール。
【請求項４】
上記混合層の厚みは０．５μｍ以上である、請求項３に記載の太陽電池モジュール。
【請求項５】
上記表面保護材は、溶解パラメータが９〜２２である透明樹脂から構成されている、請求項３または４に記載の太陽電池モジュール。
【請求項６】
上記表面保護材は、透明樹脂としてのポリカーボネートから構成されている、請求項３〜５のいずれか１項に記載の太陽電池モジュール。
【発明の詳細な説明】
【技術分野】
【０００１】
本発明は、太陽電池モジュール用プライマー及びこのプライマーを使用して作製された太陽電池モジュールに関する。
【背景技術】
【０００２】
太陽電池モジュールは、受光面側に配置された表面保護材と、受光面の裏面側に配置された裏面保護材と、表面保護材と裏面保護材との間に介在し、太陽電池セルが封入された封止材とを有している。表面保護材は、耐候性や傷に対する耐久性、透明性に優れたガラスから構成されている。また、例えば自動車等の車両に搭載される太陽電池モジュールでは、接着剤を介して複数枚のガラスを積層してなるガラス積層体が使用されている。
【０００３】
しかし、ガラスやガラス積層体は、比較的質量が大きいため、太陽電池モジュールの質量の増大、ひいては車両の質量の増大を招いている。そこで、太陽電池モジュールの軽量化を目的として、ガラスやガラス積層体からなる従来の表面保護材を透明樹脂からなる表面保護材に置き換える技術が検討されている（特許文献１）。
【先行技術文献】
【特許文献】
【０００４】
【特許文献１】特開２０１４−２１２２６８号公報
【発明の概要】
【発明が解決しようとする課題】
【０００５】
しかし、特許文献１の太陽電池モジュールを含め、透明樹脂からなる表面保護材を備えた太陽電池モジュールは、ガラスからなる表面保護材を備えた従来の太陽電池モジュールに比べて、表面保護材と封止材との接着性、高温環境下での耐久性、冷熱サイクルに対する耐久性等の諸特性に劣っており、表面保護材が封止材から剥離しやすいという問題がある。そのため、例えば車両用等の厳しい環境下で使用される用途においては、透明樹脂からなる表面保護材を備えた太陽電池モジュールの実用化には至っていないのが現状である。
【０００６】
本発明は、かかる背景に鑑みてなされたものであり、封止材からの表面保護材の剥離を長期間に亘って抑制することができる太陽電池モジュール用プライマー及びこのプライマーを使用して作製された太陽電池モジュールを提供しようとするものである。
【課題を解決するための手段】
【０００７】
本発明の一態様は、アクリロイル基及びメタクリロイル基のうち少なくとも一方を備えた重合性エステル４０〜９５質量部と、
アクリル樹脂またはメタクリル樹脂に対する接着性を向上可能な官能基と、アルコキシシリル基とを備えた接着促進剤５〜６０質量部と、
上記重合性エステルの重合反応を開始させる重合開始剤と、を含んでおり、
上記重合性エステルと上記接着促進剤との合計を１００質量部とした場合に、上記重合開始剤の含有量が０．１〜１０質量部である、
太陽電池モジュール用プライマーにある。
【０００８】
本発明の他の態様は、受光面を備えた太陽電池セルと、
シランカップリング剤を含む透明樹脂からなり、上記太陽電池セルの周囲を被覆する封止材と、
請求項１に記載の太陽電池モジュール用プライマーの硬化物からなり、上記封止材における、上記太陽電池セルの受光面側に積層された接着材と、
透明樹脂からなり、上記接着材上に積層された表面保護材と、を有し、
上記接着材と上記表面保護材との間に、両者が混在している混合層が形成されている、太陽電池モジュールにある。
【発明の効果】
【０００９】
上記太陽電池モジュール用プライマー（以下、「プライマー」と省略する。）は、上記特定の官能基を備えた重合性エステルと、上記特定の官能基を備えた接着促進剤と、重合開始剤とを上記特定の比率で含んでいる。上記プライマーを用いて太陽電池モジュールを作製する方法としては、例えば、以下の方法を採用することができる。まず、太陽電池セルが封入された封止材と、透明樹脂からなる表面保護材とを準備する。次いで、表面保護材及び封止材の少なくとも一方にプライマーを塗布した後、プライマーを介して両者を積層して積層体を作製する。そして、この積層体を加熱することにより、表面保護材と封止材とが接着材及び混合層を介して接着される。これにより、上記太陽電池モジュールを得ることができる。
【００１０】
プライマー中の重合性エステルは、上記の接着作業中に重合開始剤によって重合し、（メタ）アクリルポリマーとなる。上記接着材は、この（メタ）アクリルポリマーを含むことにより、上記の接着作業中に表面保護材と自然に混ざり合い、混合層を形成することができる。そして、表面保護材と接着材との間に混合層が形成されることにより、表面保護材と接着材との接着性を向上させることができる。
【００１１】
また、プライマー中の接着促進剤は、アルコキシシリル基と、アクリル樹脂またはメタクリル樹脂に対する接着性を向上可能な官能基とを有している。接着促進剤中のアルコキシシリル基は、上記の接着作業中に封止材に含まれるシランカップリング剤と反応し、化学結合を形成することができる。また、接着促進剤中の上記官能基は、重合性エステルに由来する（メタ）アクリルポリマーとの接着性を向上させることができる。これらの結果、接着材と封止材との接着性を向上させることができる。
【００１２】
従って、太陽電池モジュールにおける表面保護材と封止材との間に上記プライマーの硬化物からなる接着材及び混合層を介在させることにより、これらを介して表面保護材と封止材とを強固に接着することができる。また、表面保護材と封止材との間に接着材及び混合層を介在させることにより、高温環境下での耐久性、冷熱サイクルに対する耐久性を向上させることができる。これらの結果、封止材からの表面保護材の剥離を長期間に亘って抑制することができる。
【図面の簡単な説明】
【００１３】
【図１】実施例における、太陽電池モジュールの要部を示す一部断面図である。
【図２】実験例における、せん断接着強さの評価に用いた試験片の一部断面図である。
【発明を実施するための形態】
【００１４】
上記プライマーに含まれる成分について説明する。
【００１５】
・重合性エステル  ４０〜９５質量部
上記プライマー中には、アクリロイル基及びメタクリロイル基のうち少なくとも一方を備えた重合性エステルが４０〜９５質量部含まれている。重合性エステルの含有量を上記特定の範囲とすることにより、太陽電池モジュールにおける、封止材からの表面保護材の剥離を長期間に亘って抑制することができる。封止材からの表面保護材の剥離強度をより向上させる観点からは、重合性エステルの含有量を４０〜８０質量部とすることが好ましく、４０〜６０質量部とすることがより好ましい。
【００１６】
重合性エステルの含有量が４０質量部未満の場合には、表面保護材と封止材との接着作業において、表面保護材と接着材との間に混合層が形成されにくくなり、表面保護材と接着材との接着性の低下を招くおそれがある。
【００１７】
一方、重合性エステルの含有量が９５質量部を超える場合には、接着促進剤の含有量が相対的に少なくなるおそれがある。そのため、太陽電池モジュールにおける、接着材と封止材との接着性の低下を招くおそれがある。
【００１８】
重合性エステルとしては、公知のアクリル酸エステルやメタクリル酸エステル等の、重合開始剤によって重合し、（メタ）アクリルポリマーを形成可能な化合物を使用することができる。
【００１９】
より具体的には、重合性エステルとしては、例えば、メチル（メタ）アクリレート、エチル（メタ）アクリレート、プロピル（メタ）アクリレート、１−メチルエチル（メタ）アクリレート、ブチル（メタ）アクリレート、２−メチルプロピル（メタ）アクリレート、２−ヒドロキシエチル（メタ）アクリレート、２−ヒドロキシプロピル（メタ）アクリレート等のモノエステル；１，６−ヘキサンジオールジ（メタ）アクリレート、ポリエチレングリコールジ（メタ）アクリレート、イソシアヌル酸エチレンオキシド変性ジ（メタ）アクリレート等のジエステル；トリメチロールプロパントリ（メタ）アクリレート、ペンタエリスリトールトリ（メタ）アクリレート、ペンタエリスリトールテトラ（メタ）アクリレート、イソシアヌル酸エチレンオキシド変性トリ（メタ）アクリレート等の、アクリロイル基を３つ以上備えたエステル等を使用することができる。
【００２０】
これらの重合性エステルは、単独で使用してもよいし、２種以上を併用してもよい。また、重合性エステルは、上述した化合物のモノマーであってもよいし、予め複数個のモノマーを重合させたオリゴマーであってもよい。
【００２１】
・接着促進剤  ５〜６０質量部
上記プライマー中には、接着促進剤が５〜６０質量部含まれている。接着促進剤の含有量を上記特定の範囲とすることにより、太陽電池モジュールにおける、封止材からの表面保護材の剥離を長期間に亘って抑制することができる。封止材からの表面保護材の剥離強度をより向上させる観点からは、接着促進剤の含有量を２０〜６０質量部とすることが好ましく、４０〜６０質量部とすることがより好ましい。
【００２２】
接着促進剤の含有量が５質量部未満の場合には、プライマー中に含まれるアルコキシシリル基の量が不足するおそれがある。そのため、表面保護材と封止材との接着作業において、接着促進剤と封止材中のシランカップリング剤との間に化学結合を形成することが難しくなり、接着材と封止材との接着性の低下を招くおそれがある。
【００２３】
一方、接着促進剤の含有量が６０質量部を超える場合には、重合性エステルの含有量が相対的に少なくなるおそれがある。そのため、太陽電池モジュールにおける、表面保護材と接着材との接着性の低下を招くおそれがある。
【００２４】
接着促進剤は、アクリル樹脂またはメタクリル樹脂に対する接着性を向上可能な官能基と、アルコキシシリル基とを有している。上記の官能基としては、例えば、エポキシ基、スチリル基、アクリロイル基、メタクリロイル基、アミノ基等の官能基を採用することができる。封止材からの表面保護材の剥離をより長期間に亘って抑制する観点からは、上記の官能基として、アクリロイル基及びメタクリロイル基のうち少なくとも一方を有する接着促進剤を使用することが好ましい。
【００２５】
より具体的には、接着促進剤としては、例えば、３−（メタ）アクリロキシプロピルトリメトキシシラン、３−（メタ）アクリロキシプロピルトリエトキシシラン、３−（メタ）アクリロキシプロピルメチルジメトキシシラン等の（メタ）アクリロイル基及びアルコキシシリル基を備えた化合物を使用することができる。これらの接着促進剤は、単独で使用してもよいし、２種以上を併用してもよい。
【００２６】
・重合開始剤
上記プライマー中には、重合性エステルと接着促進剤との合計１００質量部に対して０．１〜１０質量部の重合開始剤が含まれている。重合開始剤は、表面保護材と封止材との接着作業中にアニオン、カチオン及びラジカル等の活性種を発生させることができる。そして、これらの活性種によって重合性エステルにおけるアクリロイル基やメタクリロイル基の重合反応を開始させることができる。
【００２７】
重合開始剤の含有量を上記特定の範囲とすることにより、上記の接着作業において（メタ）アクリルポリマーを形成し、ひいては表面保護材と接着材との間に両者が混在している混合層を形成することができる。その結果、封止材からの表面保護材の剥離を長期間に亘って抑制することができる。
【００２８】
重合開始剤の含有量が０．１質量部未満の場合には、上記の接着作業において重合性エステルを重合させることが難しい。そのため、表面保護材と接着材との間に混合層を形成することが難しくなり、封止材からの表面保護材の剥離を長期間に亘って抑制することができる。封止材からの表面保護材の剥離をより長期間に亘って抑制する観点からは、重合開始剤の含有量を０．５質量部以上とすることが好ましく、１質量部以上とすることがより好ましい。
【００２９】
一方、重合開始剤の含有量が過度に多い場合には、プライマーの保管中に意図しない重合反応が開始されやすくなる等、プライマーの安定性の低下を招くおそれがある。また、この場合には、接着材中に未反応の重合開始剤が残存しやすくなる。接着材中に残存する未反応の重合開始剤の量が過度に多くなると、接着材の劣化が促進されるおそれがある。更に、この場合には、材料コストの増大を招くおそれもある。これらの問題を回避しつつ、封止材からの表面保護材の剥離を長期間に亘って抑制する観点から、重合開始剤の含有量は、１０質量部以下とする。同様の観点から、重合開始剤の含有量は、７質量部以下であることが好ましく、５質量部以下であることがより好ましい。
【００３０】
重合開始剤としては、例えば、特定の波長の光を照射することによって活性種を発生させる光重合開始剤や、熱を加えることによって活性種を発生させる熱重合開始剤等の、公知の重合開始剤を使用することができる。プライマー中には、１種類の重合開始剤が含まれていてもよいし、２種類以上の重合開始剤が含まれていてもよい。
【００３１】
光重合開始剤としては、例えば、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−〔４−（２−ヒドロキシエトキシ）−フェニル〕−２−ヒドロキシ−２−メチル−１−プロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）−ブタン−１−オン、ジエトキシアセトフェノン、オリゴ｛２−ヒドロキシ−２−メチル−１−〔４−（１−メチルビニル）フェニル〕プロパノン｝および２−ヒドロキシ−１−｛４−〔４−（２−ヒドロキシ−２−メチルプロピオニル）ベンジル〕フェニル｝−２−メチルプロパン−１−オン等のアセトフェノン系化合物；ベンゾフェノン、４−フェニルベンゾフェノン、２，４，６−トリメチルベンゾフェノンおよび４−ベンゾイル−４’−メチルジフェニルスルファイド等のベンゾフェノン系化合物；メチルベンゾイルフォルメート、オキシフェニル酢酸の２−（２−オキソ−２−フェニルアセトキシエトキシ）エチルエステルおよびオキシフェニル酢酸の２−（２−ヒドロキシエトキシ）エチルエステル等のα−ケトエステル系化合物；２，４，６−トリメチルベンゾイルジフェニルフォスフィンオキサイド、ビス（２，４，６−トリメチルベンゾイル）フェニルフォスフィンオキサイド、ビス（２，６−ジメトキシベンゾイル）−２，４，４−トリメチルペンチルフォスフィンオキサイド等のフォスフィンオキサイド系化合物；ベンゾイン、ベンゾイインメチルエーテル、ベンゾインエチルエーテル、ベンゾインイソプロピルエーテルおよびベンゾインイソブチルエーテル等のベンゾイン化合物；チタノセン系化合物；１−〔４−（４−ベンゾイルフェニルスルファニル）フェニル〕−２−メチル−２−（４−メチルフェニルスルフィニル）プロパン−１−オン等のアセトフェノン／ベンゾフェノンハイブリッド系光開始剤；２−（Ｏ−ベンゾイルオキシム）−１−〔４−（フェニルチオ）〕−１，２−オクタンジオン等のオキシムエステル系光重合開始剤；並びにカンファーキノン等を使用することができる。
【００３２】
熱重合開始剤としては、例えば、有機過酸化物およびアゾ系化合物等の、熱によって活性種としてのラジカルを発生させる、熱ラジカル重合開始剤を使用することができる。
【００３３】
有機過酸化物としては、例えば、１，１−ビス（ｔ−ブチルパーオキシ）２−メチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−３，３，５−トリメチルシクロヘキサン、１，１−ビス（ｔ−ブチルパーオキシ）シクロヘキサン、２，２−ビス〔４，４−ジ（ｔ−ブチルパーオキシシクロヘキシル）〕プロパン、１，１−ビス（ｔ−ブチルパーオキシ）シクロドデカン、ｔ−ヘキシルパーオキシイソプロピルモノカーボネート、ｔ−ブチルパーオキシマレイン酸、ｔ−ブチルパーオキシ−３，５，５−トリメチルヘキサノエート、ｔ−ブチルパーオキシラウレート、２，５−ジメチル−２，５−ジ（ｍ−トルオイルパーオキシ）ヘキサン、ｔ−ブチルパーオキシイソプロピルモノカーボネート、ｔ−ブチルパーオキシ２−エチルヘキシルモノカーボネート、ｔ−ヘキシルパーオキシベンゾエート、２，５−ジメチル−２，５−ジ（ベンゾイルパーオキシ）ヘキサン、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチルパーオキシソフタレート、α、α’−ビス（ｔ−ブチルパーオキシ）ジイソプロピルベンゼン、ジクミルパーオキサイド、２，５−ジメチル−２，５−ジ（ｔ−ブチルパーオキシ）ヘキサン、ｔ−ブチルクミルパーオキサイド、ジ−ｔ−ブチルパーオキサイド、ｐ−メンタンハイドロパーオキサイド、２，５−ジメチル−２，５−ジ（ｔ−ブチルパーオキシ）ヘキシン−３、ジイソプロピルベンゼンハイドロパーオキサイド、ｔ−ブチルトリメチルシリルパーオキサイド、１，１，３，３−テトラメチルブチルハイドロパーオキサイド、クメンハイドロパーオキサイド、ｔ−ヘキシルハイドロパーオキサイドおよびｔ−ブチルハイドロパーオキサイド等を使用することができる。
【００３４】
アゾ系化合物としては、例えば、１，１’−アゾビス（シクロヘキサン−１−カルボニトリル）、２−（カルバモイルアゾ）イソブチロニトリル、２−フェニルアゾ−４−メトキシ−２，４−ジメチルバレロニトリル、アゾジ−ｔ−オクタンおよびアゾジ−ｔ−ブタン等を使用することができる。
【００３５】
・その他の添加剤
上記プライマー中には、必須成分としての重合性エステル、接着促進剤及び重合開始剤の他に、表面保護材との接着性及び封止材との接着性を損なわない範囲で、プライマー用として公知の添加剤が含まれていてもよい。例えば、上記プライマー中には、添加剤として、紫外線吸収剤、熱安定剤、酸化防止剤、光安定剤等の、プライマーの劣化を抑制するための添加剤が含まれていてもよい。これらの添加剤を使用することにより、プライマーの硬化物の劣化を抑制し、封止材からの表面保護材の剥離をより長期間に亘って抑制することができる。
【００３６】
また、上記プライマー中には、添加剤として、レベリング剤、脱泡剤等の表面調整剤が含まれていてもよい。これらの添加剤を使用することにより、封止材や表面保護材の表面上にプライマーを塗布した際に、プライマーの厚みを均一にすることができる。その結果、封止材からの表面保護材の剥離強度のムラを低減することができる。
【００３７】
上記プライマーを用いて太陽電池モジュールを作製するに当たっては、透明樹脂からなる表面保護材または太陽電池セルが封入された封止材のいずれか一方の表面に塗布した後、プライマーを介して両者を積層して積層体を作製する。そして、この積層体を加熱して表面保護材と封止材とを接着することにより、上記太陽電池モジュールを得ることができる。
【００３８】
このようにして得られた太陽電池モジュールは、
受光面を備えた太陽電池セルと、
シランカップリング剤を含む透明樹脂からなり、太陽電池セルの周囲を被覆する封止材と、
上記プライマーの硬化物からなり、封止材における、太陽電池セルの受光面側に積層された接着材と、
透明樹脂からなり、接着材上に積層された表面保護材と、を有している。
また、接着材は、重合性エステルに由来するポリマーを含んでおり、表面保護材と接着材との間に、両者が混合した混合層が形成されている。
【００３９】
太陽電池セルとしては、単結晶シリコン、多結晶シリコン、アモルファスシリコン等のシリコン系半導体を備えた太陽電池セル、銅インジウムセレナイド、ガリウムひ素等の化合物系半導体を備えた太陽電池セル、有機物半導体を備えた太陽電池セル等の公知の太陽電池セルを使用することができる。
【００４０】
封止材は、シランカップリング剤を含む透明樹脂から構成されている。封止材の厚みは、例えば、０．５〜３ｍｍとすることができる。封止材中の透明樹脂としては、例えば、エチレン酢酸ビニル共重合体（ＥＶＡ）、ポリオレフィン、シリコーン樹脂、アイオノマー樹脂等を使用することができる。また、封止材中のシランカップリング剤としては、公知のシランカップリング剤の中から、透明樹脂の材質に応じて選択した化合物を使用することができる。
【００４１】
表面保護材は、透明樹脂から構成されている。表面保護材の厚みは、例えば、３〜５ｍｍとすることができる。
【００４２】
表面保護材の透明樹脂としては、例えば、溶解パラメータ（ＳＰ値）が９〜２２である透明樹脂を使用することができる。上記特定の範囲のＳＰ値を備えた透明樹脂は、接着材中の（メタ）アクリルポリマーとの相溶性に優れているため、表面保護材と接着材との間に両者が混在している混合層を容易に形成することができる。その結果、封止材からの表面保護材の剥離をより長期間に亘って抑制することができる。
【００４３】
表面保護材中の透明樹脂としては、より具体的には、ポリカーボネート（ＰＣ）、ポリメタクリル酸メチル（ＰＭＭＡ）、ポリエチレンテレフタレート（ＰＥＴ）及びポリプロピレン（ＰＰ）等の透明樹脂を使用することができる。これらの中でも、耐衝撃性に優れたポリカーボネートを表面保護材中の透明樹脂として使用することが好ましい。
【００４４】
表面保護材は、太陽電池モジュールの積層方向における、光が入射する側の面及び接着材側の面の少なくとも一方に、水蒸気の透過を抑制するバリア層を有していてもよい。この場合には、太陽電池モジュールの受光面から内部への水分の浸透を抑制し、太陽電池モジュールの耐候性をより向上させることができる。
【００４５】
バリア層としては、例えば、Ｓｉ（シリコン）、Ａｌ（アルミニウム）、Ｍｇ（マグネシウム）、Ｃａ（カルシウム）、Ｋ（カリウム）、Ｓｎ（錫）、Ｎａ（ナトリウム）、Ｂ（ホウ素）、Ｔｉ（チタン）、Ｐｂ（鉛）、Ｚｒ（ジルコニウム）、Ｙ（イットリウム）等の酸化物を主成分とする酸化物皮膜、ＳｉＯｘ（酸化ケイ素）、ＳｉＮ（窒化ケイ素）等のセラミックス皮膜、ダイヤモンドライクカーボン等の炭素皮膜等を使用することができる。これらの皮膜は、表面保護材上に直接形成されていてもよいし、別途準備した樹脂フィルム上にこれらの皮膜を形成し、このフィルムを表面保護材に積層してもよい。
【００４６】
また、太陽電池モジュールの耐候性や傷に対する耐久性を更に高めるために、表面保護材上に、更にハードコート材が積層されていてもよい。ハードコート材としては、耐候性や傷に対する耐久性を更に高める目的で用いられる公知のコーティング剤を使用することができる。
【００４７】
表面保護材と封止材との間には、上記プライマーの硬化物からなる接着材が介在している。接着材の厚みは、例えば１〜５μｍとすることができる。
【００４８】
また、表面保護材と接着材との間には、接着材と表面保護材とが混在している混合層が形成されている。混合層は、より具体的には、表面保護材及び接着材のいずれか一方が他方の中に分散した海島構造や、いずれか一方が網目状に連なり、他方がその空隙に充填されたジャイロイド構造等のミクロ相分離構造を有している。
【００４９】
混合層の厚みは、０．５μｍ以上であることが好ましい。この場合には、表面保護材と接着材との接着性をより向上させることができる。その結果、封止材からの表面保護材の剥離をより長期間に亘って抑制することができる。なお、混合層の厚みに特に上限はないが、上記プライマーを用いる場合には、通常、混合層の厚みは５μｍ以下となる。
【００５０】
太陽電池モジュールは、更に、封止材の裏側面、即ち積層方向における受光面とは反対側の面を保護する裏面保護材を有していてもよい。裏面保護材の厚みは、例えば、１〜３ｍｍとすることができる。裏面保護材としては、例えば、ポリカーボネート（ＰＣ）、ポリメタクリル酸メチル（ＰＭＭＡ）、ポリエチレンテレフタレート（ＰＥＴ）及びポリプロピレン（ＰＰ）等の樹脂や、裏面保護材として公知の材料を使用することができる。
【００５１】
裏面保護材は、封止材に直接積層されていてもよいし、上記プライマーの硬化物からなる裏面接着材を介して封止材に積層されていてもよい。後者の場合においては、裏面保護材と裏面接着材との間に両者が混在している混合層が形成されていることが好ましい。この場合には、上述した表面保護材と同様の理由により、封止材と裏面接着材との接着性及び裏面接着材と裏面保護材との接着性を向上させることができる。その結果、封止材からの裏面保護材の剥離を長期間に亘って抑制することができる。
【００５２】
また、裏面保護材の片面または両面に、上述したバリア層が設けられていてもよい。この場合には、太陽電池モジュールの裏面から内部への水分の浸透を抑制し、太陽電池モジュールの耐候性をより向上させることができる。
【実施例】
【００５３】
（実施例）
上記プライマー及び太陽電池モジュールの実施例を、図１を用いて説明する。図１に示すように、本例の太陽電池モジュール１は、太陽電池セル２と、シランカップリング剤を含む透明樹脂からなり、太陽電池セル２の周囲を被覆する封止材３と、プライマーの硬化物からなり、封止材３における、太陽電池セル２の受光面側に積層された接着材４と、透明樹脂からなり、接着材４上に積層された表面保護材６とを有している。接着材４と表面保護材６との間には、両者が混在している混合層５が形成されている。なお、接着材４と混合層５との境界４１、及び、混合層５と表面保護材６との境界５１は明瞭に現れない場合があるため、図１においては、これらの境界４１、５１を破線で表現した。以下、太陽電池モジュール１の構成をより詳細に説明する。
【００５４】
本例の太陽電池モジュール１は、図１に示すように、裏面保護材７、封止材３、接着材４及び表面保護材６が順次積層された４層構造を有している。太陽電池セル２は、封止材３の内部に封入されている。封止材３は、透明樹脂としてのポリオレフィンと、シランカップリング剤とを含んでいる。表面保護材６は、透明樹脂としてのポリカーボネートから構成されている。
【００５５】
接着材４は、重合性エステル４０〜９５質量部と、接着促進剤５〜６０質量部と、重合開始剤とを含むプライマーの硬化物から構成されている。プライマー中の重合性エステルは、アクリロイル基及びメタクリロイル基のうち少なくとも一方を有している。接着促進剤は、アクリル樹脂またはメタクリル樹脂に対する接着性を向上可能な官能基と、アルコキシシリル基とを有している。重合開始剤は、重合性エステルの重合反応を開始させることができるように構成されている。また、重合開始剤の含有量は、重合性エステルと接着促進剤との合計を１００質量部とした場合に、０．１〜１０質量部である。
【００５６】
本例の太陽電池モジュール１は、例えば、以下の方法により作製することができる。まず、太陽電池セル２が封入された封止材３と、表面保護材６と、裏面保護材７を準備する。次いで、表面保護材６及び封止材３の少なくとも一方にプライマーを塗布する。そして、プライマーが表面保護材６と封止材３との間に配置されるようにして、裏面保護材７、封止材３及び表面保護材６をこの順に積層し、積層体を作製する。この積層体を積層方向に圧縮しながら加熱することにより、裏面保護材７と封止材３とが接着される。
【００５７】
また、上記加熱によって、プライマー中の重合性エステルの重合反応が開始される。これにより、封止材３と表面保護材６との間に（メタ）アクリルポリマーを含む接着材４が形成される。このとき、接着材４の一部が表面保護材６と自然に混ざり合い、接着材４と表面保護材６との間に混合層５が形成される。また、プライマー中の接着促進剤におけるアルコキシシリル基が封止材３に含まれるシランカップリング剤と反応し、化学結合を形成する。
【００５８】
このように、積層体を積層方向に圧縮しながら加熱することにより、表面保護材６と封止材３との間に接着材４と混合層５とが形成され、これらを介して表面保護材６と封止材３とが接着される。以上の結果、図１に示す太陽電池モジュール１を得ることができる。
【００５９】
本例のプライマーを使用して作製された太陽電池モジュール１は、表面保護材６と封止材３との間にプライマーの硬化物からなる接着材４と混合層５とが介在しているため、表面保護材６と封止材３と強固に接着することができる。また、表面保護材６と封止材３との間に接着材４及び混合層５を介在させることにより、高温環境下での耐久性、冷熱サイクルに対する耐久性を向上させることができる．その結果、封止材３からの表面保護材６の剥離を長期間に亘って抑制することができる。
【００６０】
（実験例）
本例では、プライマーの組成や封止材の材質を種々変更して太陽電池モジュールを模擬した試験体（表１及び表２、試験体１〜９）を作製し、せん断接着強さ、１８０度剥離接着強さ、耐熱性及び冷熱サイクルに対する耐久性の評価を行った。なお、表１及び表２中の重合開始剤の含有量は、重合性エステルと接着促進剤との合計を１００質量部とした場合の含有量である。また、試験体１〜９のうち、試験体８及び９は、プライマーを使用せずに作製された従来の太陽電池モジュールを模擬した例である。本例において使用した材料は、以下の通りである。
【００６１】
・重合性エステル      Ｍ−３１５（東亞合成株式会社製）
・接着促進剤          ＸＩＡＭＥＴＥＲ（登録商標）  ＯＦＳ−６０３０  ＳＩＬＡＮＥ（東レ・ダウコーニング株式会社製）
・重合開始剤          Ｉｒｇａｃｕｒｅ（登録商標）８１９（ＢＡＳＦ社製）
【００６２】
・せん断接着強さの評価
ポリカーボネートからなる表面保護材及び裏面保護材と、表１及び表２に示す透明樹脂とシランカップリング剤とを含む４枚の封止材とを準備した。なお、表面保護材は、一辺１６５ｍｍの正方形状を呈し、２．７ｍｍの厚みを有している。裏面保護材は、一辺１６５ｍｍの正方形状を呈し、１．５ｍｍの厚みを有している。封止材は、一辺１５５ｍｍの正方形状を呈し、５５０μｍの厚みを有している。
【００６３】
表面保護材及び裏面保護材の片面に表１及び表２に示す組成のプライマーを塗布した後、裏面保護材のプライマー上に４枚の封止材を積層した。次いで、プライマーが塗布された面が封止材側となるようにして封止材上に表面保護材を積層し、積層体を作製した。この積層体を積層方向に圧縮しながら加熱し、積層体に含まれる各部材を互いに接着した。
【００６４】
上記接着後の積層体から長さ７５ｍｍ、幅１０ｍｍの小片を切り出した。図２に示すように、長手方向における小片の中央部に、表面保護材６から封止材３と裏面保護材７側の接着材４との境界までに亘る切り欠き６１と、裏面保護材７から封止材３と表面保護材６側の接着材４との境界までに亘る切り欠き７１とを設け、これら２か所の切り欠き６１、７１の間に長さ５ｍｍの接着部１００を形成した。
【００６５】
以上により得られた試験片１０（図２参照）を用い、ＪＩＳ  Ｋ６８５０：１９９９の規定に準じた方法より、引張りせん断接着強さの測定を行った。各試験体のせん断接着強さ（ＭＰａ）は表１に示した通りであった。
【００６６】
・１８０度剥離接着強さの評価
表面保護材におけるプライマーが塗布された面の一辺に離型シートを貼り付け、裏面保護材と封止材との間にバックシートを介在させた以外は、せん断接着強さ測定用試験片の作製と同様の方法により積層体を作製した。この積層体を積層方向に圧縮しながら加熱し、バックシート、４枚の封止材及び表面保護材を互いに接着した。
【００６７】
接着後の積層体から裏面保護材を取り外すとともに、表面保護材から離型シートを剥離し、封止材の一辺に、表面保護材から離隔している剥離しろを形成した。その後、積層体から長さ１３０ｍｍ、幅１０ｍｍの小片を切り出し、１８０度剥離接着強さの評価に用いる試験片を得た。
【００６８】
得られた試験片を用い、ＪＩＳ  Ｚ０２３７：２００９の規定に準じた方法により、表面保護材から４枚の封止材及びバックシートを引き剥がして１８０度剥離試験を実施した。封止材の引き剥がし速度は５０ｍｍ／分とした。各試験体の１８０度剥離接着強さ（Ｎ／１０ｍｍ）は表１に示した通りであった。
【００６９】
・耐熱性の評価
ポリカーボネートからなる表面保護材及び裏面保護材と、表１及び表２に示す透明樹脂とシランカップリング剤とを含む４枚の封止材と、インターコネクタを介して互いに接続された３枚の太陽電池セルストリングスとを準備した。なお、表面保護材は、長さ５００ｍｍ、幅１６５ｍｍの長方形状を呈し、２．７ｍｍの厚みを有している。裏面保護材は、長さ５００ｍｍ、幅１６５ｍｍの長方形状を呈し、１．５ｍｍの厚みを有している。封止材は、長さ４９０ｍｍ、幅１５５ｍｍの長方形状を呈し、５５０μｍの厚みを有している。
【００７０】
表面保護材及び裏面保護材の片面上に表１及び表２に示す組成のプライマーを塗布した後、裏面保護材のプライマー上に、２枚の封止材、太陽電池セルストリングス及び２枚の封止材をこの順に積層した。次いで、プライマーが塗布された面が封止材側となるようにして封止材上に表面保護材を積層し、積層体を作製した。この積層体を積層方向に圧縮しながら加熱し、積層体に含まれる各部材を互いに接着した。以上により、耐熱性の評価に用いる試験片を得た。
【００７１】
炉内温度１２０℃のオーブンを用いて得られた試験片を２４０時間加熱した後、オーブンから試験片を取り出した。そして、表面保護材と封止材との接着状態を目視観察した。封止材の全面が表面保護材に接着されていた場合には、表１及び表２の「耐熱性」の欄に記号「Ａ」を、封止材の少なくとも一部が表面保護材から剥離していた場合には、同欄に記号「Ｂ」を記載した。
【００７２】
耐熱性の評価においては、記号「Ａ」の場合を耐熱性に優れているため合格と判断し、記号「Ｂ」の場合を耐熱性に劣るため不合格と判断した。
【００７３】
・冷熱サイクルに対する耐久性の評価
耐熱性の評価と同様に試験片を作製した。冷熱サイクル試験機を用い、試験片を−３０℃の環境に１時間保持した後、１１０℃の環境に１時間保持するサイクルを１００サイクル繰り返して冷熱サイクル試験を行った。試験完了後、冷熱サイクル試験機から取り出した試験片の表面保護材と封止材との接着状態を目視観察した。封止材の全面が表面保護材に接着されていた場合には、表１及び表２の「耐熱性」の欄に記号「Ａ」を、封止材の少なくとも一部が表面保護材から剥離していた場合には、同欄に記号「Ｂ」を記載した。
【００７４】
冷熱サイクルに対する耐久性の評価においては、記号「Ａ」の場合を耐熱性に優れているため合格と判断し、記号「Ｂ」の場合を耐熱性に劣るため不合格と判断した。
【００７５】
【表１】
2019029408.tif 000003
【００７６】
【表２】
2019029408.tif 000004
【００７７】
表１及び表２に示したように、試験体１〜６に用いたプライマーは、重合性エステル、接着促進剤及び重合開始剤の含有量が上記特定の範囲内である。そのため、接着促進剤を含まないプライマーを使用した試験体７や、プライマー自体を使用しなかった試験体８〜９に比べて１８０度剥離接着強さが高くなった。また、試験体１〜６は、耐熱性及び冷熱サイクルに対する耐久性のいずれにも優れていた。
【００７８】
これらの結果から、重合性エステル、接着促進剤及び重合開始剤の含有量が上記特定の範囲内であるプライマーを用いることにより、封止材と表面保護材との接着性を高め、封止材からの表面保護材の剥離を長期間に亘って抑制可能であることが理解できる。
【００７９】
なお、本発明に係るプライマー及び太陽電池モジュールは、上述した実施例及び比較例の態様に限定されるものではなく、本発明の趣旨を損なわない範囲で適宜構成を変更することができる。
【符号の説明】
【００８０】
１  太陽電池モジュール
２  太陽電池セル
３  封止材
４  接着材
５  混合層
６  表面保護材
【図１】
2019029408.tif 000005
【図２】
2019029408.tif 000006